(57)【要約】【課題】弁体を形成する基体へのダイヤモンド状硬質炭素膜の密着力を高めたディスクバルブを提供し、長期使用によっても操作トルクの変化が小さく、異音の発生しないディスクバルブを提供すること。【解決手段】互いに摺動する一対の弁体の少なくとも一方の弁体の表面にダイヤモンド状硬質炭素膜を被着して摺接面を形成したディスクバルブにおいて、一方の弁体の基体が液相を備えた基体であり、且つ上記基体上面に、上記基体を構成する原子と注入原子との混合層を形成し、上記混合層が、上記基体の結晶粒子及び液相の双方に形成されていること。【選択図】図２
2006009991.tif 000002
【特許請求の範囲】
【請求項１】
互いに摺動する一対の弁体の少なくとも一方の弁体の表面にダイヤモンド状硬質炭素膜を被着して摺接面を形成した摺動部材において、一方の弁体の基体が液相を備えたセラミックス焼結体であり、且つ上記基体上面に、上記基体を構成する原子と注入原子との混合層を形成し、上記混合層が、上記基体の結晶粒子及び液相の双方に形成されていることを特徴とする摺動部材。
【請求項２】
上記基体がアルミナ質焼結体であることを特徴とする請求項１に記載の摺動部材。
【請求項３】
上記アルミナ質焼結体が９６％以上の純度のアルミナ質焼結体であることを特徴とする請求項２に記載の摺動部材。
【請求項４】
上記混合層の厚みが５０〜２００ｎｍの範囲であることを特徴とする請求項１〜３のいずれかに記載の摺動部材。
【請求項５】
上記注入原子が、炭素、Ｓｉ、Ｔｉ、Ｚｒ、Ｈｆのいずれか１種以上の元素を含むことを特徴とする請求項１〜４のいずれかに記載の摺動部材。
【請求項６】
上記摺動部材の摺動面の算術平均粗さが０．２μｍ以下であることを特徴としている請求項１〜５のいずれかに記載の摺動部材。
【請求項７】
上記基体において、ＣａまたはＳｉ成分が、上記基体表面から５００ｎｍの深さの範囲で確認した際に、上記基体内部の組成と比較して±１０％以内の範囲であることを特徴としている請求項１〜６のいずれかに記載の摺動部材。
【請求項８】
請求項１〜７のいずれかに記載の摺動部材を用いたディスクバルブ。
【請求項９】
請求項８に記載のディスクバルブを用いた混合栓。
【発明の詳細な説明】
【技術分野】
【０００１】
本発明は、摺動部材、特にシングルレバー混合栓、サーモスタッド混合栓をはじめとする水栓（湯水混合栓など）を構成する可動弁体と固定弁体からなるディスクバルブ及びそれを用いた混合栓に関する。
【背景技術】
【０００２】
従来、湯水混合栓などの水栓に使用されるディスクバルブは、２枚の円盤状をした弁体（可動弁体及び固定弁体）を互いに摺接させた状態で相対摺動させることによって、各弁体に形成した流体通路の開閉を行うようになっている。そして、この種のディスクバルブは互いに絶えず摺り合わされた状態で使用されることから、ディスクバルブを構成する弁体は耐摩耗性及び耐食性に優れるセラミックスにより形成したものがあった。
【０００３】
また、上記ディスクバルブは弁体同士の操作力を低減する為に摺接面にグリース等の潤滑剤を介在させて使用されていた。
【０００４】
ところが、潤滑剤を使用したディスクバルブでは弁体同士の摺動により比較的短い期間で摺接面の潤滑剤が流出して無潤滑状態となる為に、摺接面間で引っかかりや異音を生じるとともに徐々にレバーの操作力が上昇して、ついには互いの弁体同士が張り付いて動かなくなるリンキング（凝着）を生じるといった課題があった。しかも、潤滑剤の種類によっては、長期使用中に劣化したり、ゴミ等の付着が発生して摺動特性を悪化させる恐れがあるとともに、吐水時に潤滑剤が流出すると人体に有害となる場合もあった。
【０００５】
そこで、近年、互いに摺動する弁体のうち、少なくともいずれか一方の弁体の摺接面に自己潤滑性を有するとともに、耐摩耗性に優れたダイヤモンド状硬質炭素膜を被着したディスクバルブが提案されている（特許文献１〜４参照）。
【０００６】
ダイヤモンド状硬質炭素膜の持つ優れた自己潤滑作用により、無潤滑状態でもリンキングを生じることなく安定した摺動特性を長期間にわたって維持することができるようになる。
【０００７】
ところで、近年、水栓や湯水混合栓等の内部の水圧が上昇して摺接面間に若干の隙間ができて水漏れを生じる恐れがあるために、弁体の摺接面を平滑面とし、かつ弁体同士の押圧力を高める必要があるのであるが、摺接面を構成するダイヤモンド状硬質炭素膜が剥離するといった恐れがあった。特に、近年、水栓には高いシール性が要求されるようになってきており、双方の弁体を、例えば算術平均粗さ（Ｒａ）０．２μｍ以下の鏡面同士にしたものが増えている。特に、基体が鏡面状態のものにダイヤモンド状硬質炭素膜を被着しなければならない状況が増えてきている。
【０００８】
そこで、特許文献２のようにダイヤモンド状硬質炭素膜と化学的に結合力の高い中間層を被着して密着強度を高めたり、特許文献３のように中間層を被着した結果、基体表面を荒らすことができて密着力を高めることができる方法などが示されていた。さらに、特許文献４ではＷＣ混合物からなる中間層を介してダイヤモンド状硬質炭素膜を被着する摺動セラミック材が提案されている。
【０００９】
また、特許文献５及び６では、基体の表面をイオン注入することで、炭素原子と注入原子との混合層が形成される摺動部品が紹介されており、ダイヤモンド状硬質炭素膜が上記混合層を形成することで、内部応力を緩和させて密着力を向上させることが示されている。
【特許文献１】特開平３−２２３１９０号公報
【特許文献２】特開平９−２９２０３９号公報
【特許文献３】特開平６−２２７８８２号公報
【特許文献４】特開平１０−１０１４６３号公報
【特許文献５】特開平７−９０５５３号公報
【特許文献６】特開平５−２２１６９１号公報
【発明の開示】
【発明が解決しようとする課題】
【００１０】
しかしながら、特許文献２では基体表面にＴｉやＳｉの中間層をＰＶＤにて成膜する場合、２００〜３００℃程度に高温となる為、液相がエッチングされて、基体表面近傍で、液相成分が減少するといったことが起き、その結果、極微量ではあるが、基体表面の面状態が若干粗くなるといった課題があった。
【００１１】
基体がアルミナ質焼結体の場合、液相となるＳｉＯ２やＣａＯ、Ｎａ２Ｏなどが選択的に浸食されて基体表面の面粗さを粗くしていた。
【００１２】
これらのエッチングされた面は、ダイヤモンド状硬質炭素膜成膜後の表面状態に影響を与え、表面が凹凸となっていた。具体的には複数の１０〜１０００ｎｍの平均曲率半径を有する０．１〜０．３μｍ程度の大きさの球状の突起が形成されていた。
【００１３】
これらの複数の略球状突起は、初期の摺動摩擦において、接触面積を小さくすることで、初期の低摩擦係数を低減させることに貢献するが、長期の使用を考えた場合、上記略球状突起は消滅してしまい、接触面積が大きくなり、レバーの操作トルクが上昇するといった課題があった。特に品質を重視する日本国内市場では、操作トルクが変化したことをクレームとして訴えてくることがあり、操作トルクの変化を小さくすることが課題であった。
【００１４】
また、水栓において、吐水される水にＣａやＦｅなどの金属イオンなどを多く含むような一般水道水を挿通させていると、エッチングによって大きくなったボイドや、略球状突起に金属成分や炭酸カルシウムなどが付着し、互いの弁体を摺動させる際に、その付着物により、本来ダイヤモンド状硬質炭素膜が持つ低摩擦性を損なった摺接面となるといった課題があった。そして、付着物上での摺動も加わることで摩擦抵抗が増加し、これにより弁体同士の微振動が起こり、異音の発生が生じるといった課題があった。
【００１５】
特に、可動弁体よりも固定弁体側の面積が大きく、可動弁体の表面にダイヤモンド状硬質炭素膜を被着している場合、固定弁体の表面にこれらの現象は起きやすく、可動弁体のエッジ部分が車のワイパーのように固定弁体上を動くことになり、可動弁体の可動範囲の端部分に金属成分や炭酸カルシウムなどが付着・堆積しやすいものであった。
【００１６】
すなわち、エネルギー分散型の走査型電子顕微鏡（ＳＥＭ）のＸ線マイクロアナリシス（ＥＰＭＡ）により、本発明者らがＣａとＣ(炭素)の面分析を行ったマッピング結果によれば、それぞれの元素による付着物であることが判り、これから炭酸カルシウムが析出したものと推定される。
【００１７】
ところで、特許文献３ではプラズマＣＶＤ、イオンプレーティング、プラズマ励起スパッタ法等で基体表面に中間層を被着する際に表面の面粗さを荒らす為、あえてエッチングする効果を狙っており、その結果、得られるダイヤモンド状硬質炭素膜の面は、特許文献２と同様に粗くなるといった課題があった。
【００１８】
また、特許文献４では、基体がアルミナ質焼結体であるものの、高周波スパッタ法、マグネトロンスパッタ法、又はイオンプレーティングなどのＰＶＤ法によって、ＷＣを主成分とする中間層を成膜することで、導通を持たせており、アルミナ質焼結体等の絶縁基体に成膜するにはＰＶＤなどでの中間層の形成が必要であるが、中間層の成膜の際に、基体表面の液相がエッチングされてしまい、特許文献２と同様にダイヤモンド状硬質炭素膜の表面が粗くなるといった課題があった。
【００１９】
そこで、基体の表面がエッチングされることなくダイヤモンド状硬質炭素膜を被着する方法として、低温処理によるイオン注入方法によって基体表面に混合層を設けることが提案されるが、アルミナ質焼結体等の絶縁の基体にイオン注入を行うのは技術的に難しいものであった。
【００２０】
例えば、イオン注入の方法を行っている特許文献４では、基体としてＳｉウェハを使用しており、また、特許文献５では基体表面上に予め金属、半導体、およびこれらの炭化物のうち少なくとも１種からなる中間膜を形成している為、セラミック焼結体のような絶縁基体にイオン注入を行うものではなかった。
【００２１】
従って、本発明は、セラミック焼結体からなる弁体を形成する基体へのダイヤモンド状硬質炭素膜の密着力を高めたディスクバルブを提供することである。特に、アルミナ質焼結体などの絶縁基体の鏡面品に対して密着性の高い成膜を行った摺動部材、特にディスクバルブ及びそれを用いた混合栓を提供することである。
【００２２】
また、長期使用によっても操作トルクの変化の小さい摺動部材を提供することである。
【００２３】
さらに、摺接面に金属成分や炭酸カルシウムなどが付着するのを低減して、異音の発生をなくし、且つ長期間使用してもスムーズな摺動を維持することができる摺動部材を提供することである。
【課題を解決するための手段】
【００２４】
上記課題を解決するための本発明の摺動部材は、互いに摺動する一対の弁体の少なくとも一方の弁体の表面にダイヤモンド状硬質炭素膜を被着して摺接面を形成した摺動部材において、一方の弁体の基体が液相を備えたセラミックス焼結体であり、且つ上記基体上面に、上記基体を構成する原子と注入原子との混合層を形成し、上記混合層が、上記基体の結晶粒子及び液相の双方に形成されていることを特徴とする。
【００２５】
また、上記基体がアルミナ質焼結体であることを特徴とする。
【００２６】
また、上記アルミナ質焼結体が９６％以上の純度のアルミナ質焼結体であることを特徴とする。
【００２７】
また、上記混合層の厚みが５０〜２００ｎｍの範囲であることを特徴とする。
【００２８】
また、上記注入原子が、炭素、Ｓｉ、Ｔｉ、Ｚｒ、Ｈｆのいずれか１種以上の元素を含むことを特徴とする。
【００２９】
また、上記摺動部材の摺動面の算術平均粗さが０．２μｍ以下であることを特徴とする。
【００３０】
また、上記基体において、ＣａまたはＳｉ成分が、上記基体表面から５００ｎｍの深さの範囲で確認した際に、上記基体内部の組成と比較して±１０％以内の範囲であることを特徴とする。
【００３１】
また、上記摺動部材を用いたディスクバルブであることを特徴とする。
【００３２】
また、上記ディスクバルブを用いた混合栓であることを特徴とする。
【発明の効果】
【００３３】
以上、記述した通り本発明の摺動部材によれば、互いに摺動する一対の弁体の少なくとも一方の弁体の表面にダイヤモンド状硬質炭素膜を被着して摺接面を形成した摺動部材において、一方の弁体の基体が液相を備えたセラミックス焼結体であり、且つ上記基体上面に、上記基体を構成する原子と注入原子との混合層を形成し、上記混合層が、上記基体の結晶粒子及び液相の双方に形成されていることを特徴とするので、弁体を形成する基体へのダイヤモンド状硬質炭素膜の密着力が高い摺動部材を得ることが可能となる。
【００３４】
また、上記基体がアルミナ質焼結体であることを特徴とするので、硬度が高く、剛性の高い摺接面を得ることができ、さらに安価な摺動部材を得ることが可能となる。
【００３５】
また、上記アルミナ質焼結体が９６％以上の純度のアルミナ質焼結体であることを特徴とするので、耐食性が損なわれず、さらにダイヤモンド状硬質炭素膜の成膜時に基体表面がエッチングされることがない。
【００３６】
また、上記混合層の厚みが５０〜２００ｎｍの範囲であることや、上記注入原子が、炭素、Ｓｉ、Ｔｉ、Ｚｒ、Ｈｆのいずれか１種以上の元素を含むことを特徴とするので、ダイヤモンド状硬質炭素膜の密着強度が損なわれず、イオン注入によって成膜された結果、表面の略球状突起を低減させることができ、操作トルクの変化の少ない摺動部材を提供することができ、異物の付着の低減ができる。
【００３７】
さらに、上記摺動部材の摺動面の算術平均粗さが０．２μｍ以下であるので、平滑な面を有する摺動部材を提供することができる。
【００３８】
またさらに、上記基体において、ＣａまたはＳｉ成分が、上記基体表面から５００ｎｍの深さの範囲で確認した際に、上記基体内部の組成と比較して±１０％以下の範囲で一定であることを特徴としているので、基体表面がエッチングされていない摺動部材を提供することができ、本来の基体のボイドのままとすることができ、略球状突起を低減することができる結果、操作トルクの変化の小さい摺動部材を提供することができる。
【発明を実施するための最良の形態】
【００３９】
以下、本発明の摺動部材を実施する為の最良の形態としてディスクバルブを用いて説明する。
【００４０】
図１は本発明のディスクバルブの一実施形態を示すもので、（ａ）はディスクバルブ全体、（ｂ）は可動弁体、（ｃ）は固定弁体の斜視図をそれぞれ示すものである。
【００４１】
本発明のディスクバルブ１は、互いに摺動する一対の弁体２０、３０の少なくとも一方の弁体である固定弁体２０の表面にダイヤモンド状硬質炭素膜２４を被着して摺接面２１を形成したものであり、固定弁体２０は上下面を貫通する流体通路２２及び２つの流体吐出口（例えば湯吐出口と水吐出口）を備えた円盤状をしたもので、図２に示すように、固定弁体２０の基体２５は液相２５ｂを備えており、且つ基体２５上面に、基体２５を構成する原子と注入原子との混合層２６を形成し、混合層２６が、基体２５の結晶粒子２５ａ及び液相２５ｂの双方に形成されている。そして、ダイヤモンド状硬質炭素膜２４を被着して摺接面２１を形成している。
【００４２】
また、他方の弁体である可動弁体３０は上下面を貫通する流体通路３２を備え、一方の固定弁体２０より小さい円盤状で形成してあり、固定弁体２０との摺接面３１を形成している。
【００４３】
そして、図３のようにこれらの各弁体２０、３０とを無潤滑状態で互いの摺接面２１、３１同士を密着させ、レバー（不図示）を動かして、可動弁体３０を摺動させることにより、互いの弁体２０、３０の流体通路２２、３２の開閉を行い、供給流体の流量調整を行うと共に、流体吐出口の開度調整を行うようになっている。
【００４４】
この時、固定弁体２０の摺接面２１には自己潤滑性に優れ且つ高硬度を有するダイヤモンド状硬質炭素膜２４を被着してあることから、無潤滑状態にも関わらず他方の可動弁体３０を大きく摩耗させることなくレバー操作力を低減して滑らかに摺動させることができる。
【００４５】
イオン注入によって低温で混合層２６を処理できることから、基体２５の表面の液相２５ｂがエッチングされずに、基体２５内の粒界と結晶粒子２５ａの双方に均等に混合層２６が形成することができる。その結果、基体２５表面近傍で、液相２５ｂ成分が減少することもなく、基体２５表面の面状態が損なわれることがない。その為、摺接面２１の面状態は基体２５表面自体の面状態と変わらない面状態を得ることが可能となる。
【００４６】
特に、基体２５がアルミナ質焼結体の場合、液相２５ｂとなるＳｉＯ２やＣａＯ、Ｎａ２Ｏなどが選択的に浸食されやすいが、本発明によれば、これらの成分がエッチングされていないことが判る。これらの成分がエッチングされているのかどうかを確認するには、ＳＩＭＳ（Ｓｅｃｏｎｄａｒｙ  Ｉｏｎ  Ｍａｓｓ  Ｓｐｅｃｔｒｏｓｃｏｐｙ）により分析を行えば確認できる。例えば、アルバック・ファイ社製のＡＤＥＰＴ１０１０を用いて、一次イオン種をＯ２＋として取り込み元素を陽イオンに絞り、加速電圧３．０ｋＶ、電流１５０ｎＡで分析すればよい。
【００４７】
ＳＩＭＳで確認すれば、基体２５表面でＳｉＯ２やＣａＯ、Ｎａ２Ｏがエッチングされていれば、ＳｉやＣａ、Ｎａの検出成分が内部に行く程上昇し最終的に一定状態で推移することが判る。そして、ＳＩＭＳでは予めＡＥＳやＸＰＳで組成が判っているリファレンスを参考にすれば良い。
【００４８】
そして、基体２５がエッチングされていないので、ダイヤモンド状硬質炭素膜２４の成膜後の表面状態は液相部２５ｂがエッチングされた為に生じる凹部の少ない、平滑な面になるので、初期の摺動摩擦と後期の摺動摩擦の接触面積が変わることなく、レバーの操作トルクが一定となる。特にエッチングされた基体２５の表面にダイヤモンド状硬質炭素膜２４を成膜したものでは、表面状態に影響を与え、表面が凹凸となっていた。具体的には複数の１０〜１０００ｎｍの平均曲率半径を有する０．１〜０．３μｍ程度の大きさの球状の突起が形成され、これらの複数の略球状突起によって、初期の摺動摩擦において、接触面積を小さくすることができ、初期の低摩擦係数を低減させることができるが、長期使用時に、上記略球状突起は消滅してしまい、接触面積が大きくなり、レバーの操作トルクが上昇していたが、本発明では略球状突起を小さく抑えることが可能となり、その初期状態でレバーの操作トルクを調節するので、長期間使用しても初期と後期でのレバーの操作トルクが変化し難い。
【００４９】
また、水栓において、吐水される水にＣａやＦｅなどの金属イオンなどを多く含むような一般水道水を挿通させても、凹面の少ない平滑な面であるので、金属成分や炭酸カルシウムなどが付着し難く、互いの可動弁体２０、３０を摺動させても摩擦抵抗は変わらない状態となり、異音の発生が生じることもない。
【００５０】
また、本発明の弁体２０，３０を形成する基体２５、３５はアルミナ質焼結体であることを特徴とするものである。さらに、上記アルミナ質焼結体は９６％以上の純度のアルミナ質焼結体であることを特徴とするものである。さらに好ましくは９９％以上の純度のアルミナ質焼結体であることが良い。
【００５１】
固定弁体２０を樹脂で形成したものではダイヤモンド状硬質炭素膜２４を被着することができず、また、金属で形成したものではセラミック焼結体に比べ硬度が小さいことから、固定弁体２０との押圧力により変形し、その表面に被着するダイヤモンド状硬質炭素膜２４を破損させてしまう恐れがあるからである。
【００５２】
これに対し、アルミナ質焼結体は高硬度を有することから可動弁体３０との押圧力により変形することがないため、その表面に被着するダイヤモンド状硬質炭素膜２４を破損させることがなく、また高い加工精度が得られることから、固定弁体２０の表面を滑らかな面に仕上げ、その表面に被着するダイヤモンド状硬質炭素膜２４の表面を固定弁体２０の表面に倣った平滑かつ平坦な面とすることができる。さらに、価格的にも安価なディスクバルブ１を得ることが可能となる。
【００５３】
そして、９６％以上の純度のアルミナ質焼結体とすることで、耐食性が損なわれず、さらにダイヤモンド状硬質炭素膜２４の成膜時に液相２５ｂがエッチングされ難い基体２５を提供することが可能となる。
【００５４】
また、本発明のディスクバルブ１は、好ましくは、混合層２６の厚みが５０〜２００ｎｍの範囲であることを特徴とするものである。
【００５５】
ところで、混合層２６の厚みを５０〜２００ｎｍの範囲としているのは、５０ｎｍよりも小さい厚みであれば、充分にイオン注入がされずに、ダイヤモンド状硬質炭素膜２４の密着性が得られず、また、応力緩和層としての機能が得られない。逆に２００ｎｍを超えると混合層２６による応力緩和が損なわれ、ダイヤモンド状硬質炭素膜２４の成膜が充分に行うことができないといった不具合が生じてしまう。従って、混合層２６の厚みが５０〜２００ｎｍの範囲とすることが好ましく、さらに好ましくは５０〜１５０ｎｍの範囲であることが良い。
【００５６】
ところで、混合層２６の境界を判断する方法としては、ＳＩＭＳを用いて判断すればよく、結晶粒子２５ａと液相２５ｂ成分及び注入原子が全て検出できる範囲を混合層２６としている。
【００５７】
図４は本発明に係るディスクバルブ１の一実施例に対して、ＳＩＭＳにて分析した結果であり、また、図５は従来のディスクバルブの一実施例に対して、ＳＩＭＳにて分析した結果である。
【００５８】
尚、ＳＩＭＳにて分析する際のエッチング元素（一次イオン種）はＯ２＋としている。
【００５９】
図４の結果によれば、基体２５中のＡｌ、Ｃａ、Ｍｇ、Ｓｉの各成分が、基体２５表層と内部では変化していないことが判るがこれは、基体２５の液相２５ｂ成分がエッチングされない為に検出ピークの減少が見られないからである。
【００６０】
それに対し、図５の結果によれば、Ａｌ、Ｍｇの各成分は、基体２５表面と内部では変化していないが、ＣａとＳｉ成分に関しては基体２５内部に比べ表層では減少していることが判る。これはＴｉとＳｉの中間層２３を被着するのにＰＶＤ法を用いて実施した為、基体２５の液相であるＣａとＳｉ成分が選択的にエッチングされたことを示している。但し、Ｓｉに関しては、Ｔｉの検出ピークに見られるように中間層２３の成分でもあるので、Ｃａに比べて顕著に減少が確認できていないことが判る。
【００６１】
ところで、本発明のダイヤモンド状硬質炭素膜２４と混合層２６との境界部は、検出元素のピークに着目すれば良く、表層から内部にかけて検出ピークを見た場合に、炭素以外の組成の検出ピークが急激に上昇した部分がそれに相当し、また、基体２５と混合層２６との境界部は、注入原子の検出ピークが確認されなくなった部分がそれに相当する。
【００６２】
例えば図４では、イオン注入元素として用いているＣとＳｉの成分と、ダイヤモンド状硬質炭素膜２４の成分となるＣに着目すればよく判る。
【００６３】
また、同様に、従来のダイヤモンド状硬質炭素膜２４と中間層２３との境界部も、検出元素のピークに着目すれば良く、表層から内部にかけて検出ピークを見た場合に、炭素以外の検出ピークが急激に上がった部分がそれに相当する。
【００６４】
また、基体２５と中間層２３との境界部は、中間層の元素の検出ピークが下がった部分がそれに相当する。
【００６５】
図５では、中間層２３となるＴｉとＳｉの成分とダイヤモンド状硬質炭素膜２４の成分となるＣに着目すればよく判る。
【００６６】
そして、エッチングされているのかどうかを判断する方法として、基体２５の表面から５００ｎｍの深さの範囲までを確認すれば充分に判断でき、基体２５の内部の組成と比較して±１０％以内の範囲であればエッチングされていないと考えられる。
【００６７】
また、本発明のディスクバルブ１は、注入原子２６ｂが、炭素、Ｓｉ、Ｔｉ、Ｚｒ、Ｈｆのいずれか１種以上の元素を含むことを特徴とするものであることが好ましい。
【００６８】
これらの元素を含むことにより、ダイヤモンド状硬質炭素膜２４の密着強度が損なわれず、イオン注入によって成膜された結果、表面の略球状突起を低減させることができ、操作トルクの変化の少ないディスクバルブ１を提供することができ、その結果、異物の付着の低減ができ、操作時の異音を低減する効果が得られる。
【００６９】
さらに、本発明のディスクバルブ１の摺接面２１、３１の算術平均粗さが０．２μｍ以下であることが好ましい。
【００７０】
各弁体２０，３０の摺接面２１、３１は、水漏れ防止するためにその平面度を１μｍ以下とするとともに、表面粗さを算術平均粗さ（Ｒａ）で０．２μｍ以下としてある。算術平均粗さ（Ｒａ）で０．２μｍ以下とすれば、シール性を高めることが出来るとともに、ダイヤモンド状硬質炭素膜２４によって、摩擦係数を低減させることができるため、スティックスリップ現象や異音の発生を効果的に防止し、長期間にわたって滑らかに摺動させることができる。ここで算術平均粗さ（Ｒａ）は、（株）小坂研究所製のＳｕｒｆｃｏｒｄｅｒ  ＳＥ−２３００等の表面粗さ測定装置を用いて、ＪＩＳ  Ｂ０６０１に準拠して測定すればよい。
【００７１】
特に好ましくは、双方の弁体２０、３０の摺接面２１、３１を算術平均粗さ（Ｒａ）で０．１２μｍ以下、さらに好ましくは０．１μｍ以下とし、かつその平面度を１μｍ以下とすることが良い。双方の弁体２０、３０の摺接面２１、３１における表面状態が上述した範囲を超えて粗くなると、特に浄水器を組み付けたものにあっては、弁体２０、３０間に大きな水圧が加わり、水漏れを生じ恐れがあるからである。ここで平面度は、ニコン社製のオプティカルフラット検査測定装置などを用いて、ＪＩＳ  Ｂ０６２１に準拠して測定すればよい。特に、ダイヤモンド状硬質炭素膜２４を成膜する可動弁体２０の基体２５でその表面が上記値の範囲であることが重要で、成膜後もその面粗さを維持することが必要である。
【００７２】
またさらに、本発明のディスクバルブ１は、基体２５において、ＣａまたはＳｉ成分が、基体２５表面から５００ｎｍの深さの範囲で確認した際に、基体２５内部と比較して±１０％以内の範囲であることを特徴としているものである。
【００７３】
ＣａまたはＳｉ成分が減少している場合、基体２５中の液相２５ｂ成分がエッチングされたことを示す為、液相２５ｂ成分が減少していないことを判断する為にも、ＣａまたはＳｉ成分が減少していないことを確認することが必要で、ＳＩＭＳによって確認することが可能である。
【００７４】
ところで、ダイヤモンド状硬質炭素膜２４は、実質的に炭素からなり、若干の結晶質を含んでいても良いが基本的に非晶質構造をしたもので、規則的な結晶構造を持つダイヤモンド、立方晶窒化硼素（ｃＢＮ）、六方晶窒化硼素（ｈＢＮ）とは異なる組成のものである。
【００７５】
このダイヤモンド状硬質炭素膜２４をグラファイトやダイヤモンドの同定によく用いられるラマン分光分析装置を使って調べると、ダイヤモンドのピーク位置である１３３３ｃｍ−１と、グラファイトのピーク位置である１５５０ｃｍ−１の近傍にそれぞれピークを有するものである。なお、本発明のディスクバルブに用いるダイヤモンド状硬質炭素膜２４は、ピークがダイヤモンドあるいはグラファイトのいずれか一方に偏っていても良く、好ましくはダイヤモンドのピーク位置に偏っている方が良い。
【００７６】
このようなダイヤモンド状硬質炭素膜２４は、ビッカース硬度（Ｈｖ1.0）が２０〜５０ＧＰａと非常に硬い硬度を有しているため、可動弁体３０との摺動においても殆ど摩耗することがない。
【００７７】
さらに、ダイヤモンド状硬質炭素膜２４中に、ジルコニウム、タングステン、チタンのうち少なくとも一種以上の金属と珪素を含有させても構わない。このようにジルコニウム、タングステン、チタンのうち少なくとも一種以上の金属と珪素を含有させることにより、膜内部における残留応力を低減して結合力を高めることができる。その為、可動弁体３０との密着力をより強固なものとすることができるとともに、ビッカース硬度（Ｈｖ1.0）で５５ＧＰａ以上の高硬度を持った膜とすることができる。なお、ジルコニウム、タングステン、チタンのうち少なくとも一種以上の金属と珪素を含有させたダイヤモンド状硬質炭素膜２４は、これらの成分を含まないダイヤモンド状硬質炭素膜２４とは異なり、ラマン分光分析装置における測定では１４８０ｃｍ−１の近傍に一つのピークを有するものである。
【００７８】
なお、固定弁体２０にダイヤモンド状硬質炭素膜２４を被着する手段としては、ダイヤモンド状硬質炭素膜２４の成膜後にイオン注入法によりイオンを注入して混合層２６を形成する方法ではなく、基体２５表面に炭素原子と注入原子を注入して混合層２６を形成した後、ＣＶＤ法やＰＶＤ法等の従来のダイヤモンド状硬質炭素膜２４の成膜方法によってダイヤモンド状硬質炭素膜２４を形成するか、あるいは、混合層２６形成の為のイオン注入と、ダイヤモンド状硬質炭素膜２４を同時に形成する方法であれば良い。
【００７９】
そして、ＲＦ・高電圧パルス重畳方式プラズマイオン注入成膜（Ｐｌａｓｍａ  Ｂａｓｅｄ  Ｉｏｎ  Ｉｍｐｌａｎｔａｔｉｏｎ  ａｎｄ  Ｄｅｐｏｓｉｔｉｏｎ，ＰＢＩＩＤ）法にて用いて常温から２００℃までの低温で混合層２６を成膜すればよい。
【００８０】
はじめにアルゴンガスでスパッタクリーニングを行い、次にＣＨ４やＣ２Ｈ６、トルエン等のＣとＨから構成される混合ガスによるソースガスを用いてイオン注入すればよい。
【００８１】
絶縁の基体２５表面にイオン注入を行う方法としては、可動弁体２０を、アルミニウム、銅、黄銅、ステンレス等の導通のある金属材料からなる可動弁体２０を埋設可能な治具に保持・固定し、上記治具と基体２５とを同時に、共通のフィールドとして、パルスプラズマ発生するＲＦパルスとイオン注入を行う負の高電圧パルスを印加することで、絶縁の基体２５にイオン注入が可能となる。
【００８２】
ダイヤモンド状硬質炭素膜２４の形成方法としてはイオンプレーティング法または真空蒸着法により行えば、高真空中でイオン注入も同時に行うことが可能となる。
【００８３】
また、ダイヤモンド状硬質炭素膜２４を形成する為のソースガスはＣＨ４やＣ２Ｈ６、トルエン等のＣとＨから構成される混合ガスであればよい。
【００８４】
各弁体２０、３０を形成するセラミック焼結体としては、アルミナ質焼結体を主成分とするセラミック焼結体により構成するのが好ましい。アルミナ質焼結体は、ヤング率が２５０〜４００ＧＰａで、かつビッカース硬度（Ｈｖ1.0）が１２ＧＰａより大きな値を有するため、固定弁体３０との押圧力を大きくしても摺接面２１を変形させることがなく、また、耐薬品性にも優れることから長期間に渡って使用可能なディスクバルブ１を提供することができる。好ましくは純度９６％以上のアルミナ質焼結体を用いれば液相２５ｂが少なく、エッチングもされ難くなる。さらに好ましくは９９％以上のアルミナ質焼結体を用いるのが良い。
【００８５】
これらのアルミナ質焼結体は特別なものではなく、通常一般的な構造部材として用いられるアルミナ質焼結体であれば良いが、さらに好ましくはボイドが小さいものであれば良い。
【００８６】
以上の本発明の実施形態では、固定弁体２０にはダイヤモンド状硬質炭素膜２４を被着したディスクバルブ１について説明したが、固定弁体２０と可動弁体３０の材質を逆にして用いたものであっても同様の効果を得ることができることは言うまでもない。
【００８７】
以上のように本発明のディスクバルブによれば、弁体２０を形成する基体２５へのダイヤモンド状硬質炭素膜２４の密着力を高めたディスクバルブ１を提供することが可能となる。特に、アルミナ質焼結体などの絶縁の基体２５の鏡面品に対して密着性の高い成膜を行ったディスクバルブ１を提供することが可能となる。
【００８８】
また、長期使用によっても操作トルクの変化の小さいディスクバルブ１を提供することが可能となる。
【００８９】
さらに、摺接面２１に金属成分や炭酸カルシウムなどが付着するのを低減して、異音の発生をなくし、且つ長期間使用してもスムーズな摺動を維持することができるディスクバルブ１を提供することが可能となる。
【００９０】
次に、本発明の混合栓の一実施形態に関して、図を用いて説明する。
【００９１】
図３は本発明に係る混合栓を示す概略断面図である。
【００９２】
混合１００栓は、スパウト４０ａを旋回自在に備えた本体と、この本体の上端に配置される操作用の操作ハンドル２と、この操作ハンドル２により操作される弁ユニット３とから構成されたものである。
【００９３】
弁ユニット３は、ケース４と、その下端に連結される弁座５と、ケース４の上端側から順に組み込まれた固定押さえ板６、可動弁体３０、第２固定弁体２０を主な部材として備えたものである。ケース４は中空の円筒体状であり、弁座５は湯流入孔、水流入孔及び混合水流出孔を形成したものである。これらの湯流入孔及び水流入孔には本体４０内に配管した給湯管及び給水管（いずれも図示せず）に接続され、混合水流出孔はスパウト４０ａまでの流路（図示せず）に接続されている。押さえ板６、可動弁体３０、固定弁体２０はいずれも上述したディスクバルブ１であり、押さえ板６は環状体である。可動弁体３０は上面側には後述するアダプタを装着するための凹部を形成するとともに下面側には弁座５の湯流入孔、水流入孔、混合水流出孔の流体通路にそれぞれ連通する凹部流路を形成したものである。固定弁体２０は弁座５の湯流入孔、水流入孔及び混合水流出孔の流体通路にそれぞれ連通する流路通路２３を開けたものである。なお、押さえ板６及び固定弁体２０をケース４に水密状に保持するためのパッキン、ケース４から水が出るのを防止するパッキン、固定弁体２０の下面をシールするパッキン、弁座５の下端をシールするパッキンがある。
【００９４】
ケース４の上端には、操作ハンドル２に連接されるレバー１０が組み込まれる。このレバー１０はケース４の上端に固定される台座１１を上下方向に貫通して配置されるとともにピン１１ａによって中間位置を保持されている。
【００９５】
一方、可動弁体３０の凹部にはアダプタ１２が固定され、その上面に搭載したピン１２ａを介してレバー２０の下端を可動弁体３０に連接している。
【００９６】
以上のように本発明の混合栓１００の一実施形態について、図３を用いて説明したが、図３の形状に限定されるものではない。そして、上述のディスクバルブ１を使用した混合栓１００であればどのような形態の混合栓１００でも、長期使用しても操作トルクの変化の小さい混合栓１００を得ることができる。また、摺接面に金属成分や炭酸カルシウムなどが付着するのを低減して、異音の発生をなくし、且つ長期間使用してもスムーズな摺動を維持することができる混合栓１００を提供することができる。
【実施例】
【００９７】
以下、本発明の実施例を示す。
【００９８】
本発明のディスクバルブ１と比較するため、比較例として固定弁体２０にＡｌ２Ｏ３純度が９６％のアルミナ質焼結体を用い、その表面にＰＶＤ法によってＴｉ膜とＳｉ膜をこの順序で積層した中間層２３を介してＣＶＤ法によって、ダイヤモンド状硬質炭素膜２４を被着したものを準備した。
【００９９】
そして、これらのディスクバルブ１の摺動特性を調べた。
【０１００】
固定弁体２０は外径３２ｍｍ、厚み５ｍｍの略円板状体とした。また、可動弁体３０は外径２５ｍｍ、厚み５ｍｍの略円板状体とした。
【０１０１】
そして、双方の弁体２０、３０の摺接面２１、３１に研磨加工を施して平坦度を１μｍ以下、表面粗さを算術平均粗さ（Ｒａ）で０．２μｍ以下とした。
【０１０２】
このようにして形成した双方の弁体２０、３０を、互いの摺接面２１、３１が接するようにケーシングによって軸力２９４Ｎの力で押さえつけながら給水栓にセットし、８０℃の温水を０．７４ＭＰａの圧力で注入した状態のもとで、操作レバーを操作するのに必要なレバー押し付け力（トルク）をプッシュプルゲージで測定し、トルク上昇した摺動回数を測定した。ここで、トルク上昇とは、水栓のレバーを上下する際の荷重が１０Ｎを超えたときをいう。
【０１０３】
また、１０万回摺動させた際の異音の発生有無を調べた。ここで、異音とは、稼働中の水栓から３０ｃｍ離れた位置で、正常な聴力を有する者が聞いて、キーキーと鳴くような不快音を確認した音とした。
【０１０４】
この結果、本発明のディスクバルブ１を用いたものでは、２５万回以上摺動させても異音やトルク上昇がなく、長期間にわたって滑らかな摺動特性を得ることができたが、比較例では１２万回目で異音が発生した。
【図面の簡単な説明】
【０１０５】
【図１】図１（ａ）（ｂ）（ｃ）は本発明のディスクバルブに係る一実施形態を示す斜視図である。
【図２】本発明に係る固定弁体の構造を示す拡大断面図である。
【図３】本発明に係る混合栓の一実施例を示す概略断面図である。
【図４】本発明に係るディスクバルブ１の一実施例に対して、ＳＩＭＳにて分析したグラフである。
【図５】従来のディスクバルブに対して、ＳＩＭＳにて分析したグラフである。
【符号の説明】
【０１０６】
１  …  ディスクバルブ
２  …  操作ハンドル
３  …  弁ユニット
４  …  ケース
５  …  弁座
６  …  押さえ板
１０  …  レバー
１１  …  台座
１１ａ  …  ピン
１２  …  アダプタ
１２ａ  …  ピン
２０  …  固定弁体
３０  …  可動弁体
２１、３１  …  摺接面
２２、３２  …  流体通路
２３  …  中間層
２４  …  ダイヤモンド状硬質炭素膜
２５  …  基体
２６  …  混合層
４０  …  本体
４０ａ  …  スパウト
１００  …  混合栓
【図１】
2006009991.tif 000003
【図２】
2006009991.tif 000004
【図３】
2006009991.tif 000005
【図４】
2006009991.tif 000006
【図５】
2006009991.tif 000007